(57)【特許請求の範囲】
【請求項１】
フォトマスクを用い、ＡｒＦエキシマレーザー光を光源として、光パターンを露光対象であるレジスト膜に照射する光パターン照射方法において、
前記フォトマスクとして、累積１０ｋＪ／ｃｍ2以上のＡｒＦエキシマレーザー光が照射されたフォトマスクを適用する光パターン照射方法であって、
前記フォトマスクが、
透明基板と、
遷移金属とケイ素と窒素及び／又は酸素とを含有する材料からなる光学膜パターンとを有し、
前記遷移金属が６価をとり得る遷移金属であり、
前記光学膜パターンの遷移金属、ケイ素、窒素及び酸素の含有率が、前記透明基板から離間する側の表面から厚さ１０ｎｍの最表面部を除き、下記式（１）及び式（２）
６×ＣM／１００−４×ＣSi／１００≦−０．８９  （１）
６ＣM×３ＣN／（６ＣM×６ＣM＋６ＣM×４ＣSi＋６ＣM×３ＣN＋６ＣM×２ＣO＋４ＣSi×４ＣSi＋４ＣSi×３ＣN＋４ＣSi×２ＣO）≧０．０９４  （２）
（式中、ＣMは遷移金属の含有率（原子％）、ＣSiはケイ素の含有率（原子％）、ＣNは窒素の含有率（原子％）、ＣOは酸素の含有率（原子％）を示す）
の双方を満たすことを特徴とする光パターン照射方法。
【請求項２】
前記フォトマスクとして、フッ素系ガス雰囲気中での高エネルギー線ビーム照射による欠陥修正処理がなされているフォトマスクを適用することを特徴とする請求項１記載の光パターン照射方法。
【請求項３】
前記遷移金属がモリブデンであることを特徴とする請求項１又は２記載の光パターン照射方法。
【請求項４】
ＡｒＦエキシマレーザー光を光源として、光パターンを露光対象であるレジスト膜に照射する光パターン照射に用いられ、前記光パターン照射において累積１０ｋＪ／ｃｍ2以上のＡｒＦエキシマレーザー光が照射されるフォトマスクであって、
透明基板と、
遷移金属とケイ素と窒素及び／又は酸素とを含有する材料からなる光学膜がパターニングされた光学膜パターンとを有し、
前記遷移金属が６価をとり得る遷移金属であり、
前記光学膜パターンの遷移金属、ケイ素、窒素及び酸素の含有率が、前記透明基板から離間する側の表面から厚さ１０ｎｍの最表面部を除き、下記式（１）及び式（２）
６×ＣM／１００−４×ＣSi／１００≦−０．８９  （１）
６ＣM×３ＣN／（６ＣM×６ＣM＋６ＣM×４ＣSi＋６ＣM×３ＣN＋６ＣM×２ＣO＋４ＣSi×４ＣSi＋４ＣSi×３ＣN＋４ＣSi×２ＣO）≧０．０９４  （２）
（式中、ＣMは遷移金属の含有率（原子％）、ＣSiはケイ素の含有率（原子％）、ＣNは窒素の含有率（原子％）、ＣOは酸素の含有率（原子％）を示す）
の双方を満たすことを特徴とするフォトマスク。
【請求項５】
前記遷移金属がモリブデンであることを特徴とする請求項４記載のフォトマスク。
【請求項６】
前記透明基板が酸化ケイ素基板であり、前記光学膜と酸化ケイ素基板とのエッチング選択比が４以上であることを特徴とする請求項４又は５記載のフォトマスク。
【請求項７】
ＡｒＦエキシマレーザー光を光源として、光パターンを露光対象であるレジスト膜に照射する光パターン照射に用いられ、前記光パターン照射において累積１０ｋＪ／ｃｍ2以上のＡｒＦエキシマレーザー光が照射されるフォトマスクを製造するためのフォトマスクブランクであって、
透明基板と、
遷移金属とケイ素と窒素及び／又は酸素とを含有する材料からなる光学膜とを有し、
前記遷移金属が６価をとり得る遷移金属であり、
前記光学膜の遷移金属、ケイ素、窒素及び酸素の含有率が、前記透明基板から離間する側の表面から厚さ１０ｎｍの最表面部を除き、下記式（１）及び式（２）
６×ＣM／１００−４×ＣSi／１００≦−０．８９  （１）
６ＣM×３ＣN／（６ＣM×６ＣM＋６ＣM×４ＣSi＋６ＣM×３ＣN＋６ＣM×２ＣO＋４ＣSi×４ＣSi＋４ＣSi×３ＣN＋４ＣSi×２ＣO）≧０．０９４  （２）
（式中、ＣMは遷移金属の含有率（原子％）、ＣSiはケイ素の含有率（原子％）、ＣNは窒素の含有率（原子％）、ＣOは酸素の含有率（原子％）を示す）
の双方を満たすことを特徴とするフォトマスクブランク。
【請求項８】
前記遷移金属がモリブデンであることを特徴とする請求項７記載のフォトマスクブランク。
【請求項９】
前記透明基板が酸化ケイ素基板であり、前記光学膜と酸化ケイ素基板とのエッチング選択比が４以上であることを特徴とする請求項７又は８記載のフォトマスクブランク。
【発明の詳細な説明】
【技術分野】
【０００１】
本発明は、半導体集積回路等の製造などに適用されるフォトマスクを用いた光パターン照射方法、この光パターン照射に好適なフォトマスク及びフォトマスクブランクに関する。
【背景技術】
【０００２】
種々の用途に用いられる半導体集積回路は、集積度の向上や電力消費量の低減のため、より微細な回路設計が行われるようになってきている。また、これに伴い、回路を形成するためのフォトマスクを用いたリソグラフィー技術においても、より微細な像を得るため、露光光源に、より短波長のものが使われるようになり、現在の最先端の実用加工工程では、露光光源は、ＫｒＦエキシマレーザー光（２４８ｎｍ）からＡｒＦエキシマレーザー光（１９３ｎｍ）に移行している。
【０００３】
ところが、より高いエネルギーのＡｒＦエキシマレーザー光を使うことにより、ＫｒＦエキシマレーザー光では見られなかったマスクダメージが生じることが判明した。その１つが、フォトマスクを連続使用すると、フォトマスク上に異物状の成長欠陥が発生する問題である。この成長欠陥は、ヘイズと呼ばれ、原因は、当初は、マスクパターン表面における硫酸アンモニウム結晶の成長と考えられていたが、現在では、有機物が関与するものも考えられるようになってきている。
【０００４】
ヘイズの問題の対策として、例えば、特開２００８−２７６００２号公報（特許文献１）には、フォトマスクに対してＡｒＦエキシマレーザー光を長時間照射したとき発生する成長欠陥に対し、所定の段階でフォトマスクを洗浄することにより、フォトマスクの継続使用ができることが開示されている。また、特開２０１０−１５６８８０号公報（特許文献２）には、フォトマスクブランクの表面を酸化処理することで、ヘイズの発生が抑制されることが開示されている。
【０００５】
ところが、パターン転写におけるＡｒＦエキシマレーザー光の露光照射量の増加に伴い、ヘイズとは異なるダメージがフォトマスクに生じ、累積の照射エネルギー量に応じてマスクのパターン線幅が変化することが報告されている（Thomas Faure et al., “Characterization of binary mask and attenuated phase shift mask blanks for 32nm mask fabrication”, Proc. Of SPIE, vol. 7122, pp712209-1〜712209-12（非特許文献１））。これは、ＡｒＦエキシマレーザー光を長時間照射すると、累積照射エネルギー量が大きくなり、パターン材質の酸化物と考えられる物質による層が膜パターンの外側に成長し、パターン幅が変化してしまう問題である。また、このダメージを受けたマスクは、前述のヘイズの除去に用いるＳＣ−１（アンモニア水／過酸化水素水）洗浄や、硫酸／過酸化水素水による洗浄では回復しないことが示されており、原因を全く別にすると考えられる。
【０００６】
更に、前記報告によれば、回路のパターン露光において、焦点深度を伸ばすために有用なマスク技術であるハーフトーン位相シフトマスクでは、特に、前記ＡｒＦエキシマレーザー光の照射によるＭｏＳｉ系材料膜等の遷移金属ケイ素系材料膜の変質を伴うパターン寸法変動による劣化（以下、パターン寸法変動劣化と呼ぶ）が大きいことが指摘されている。そこで、高価なフォトマスクを長時間使用するためには、ＡｒＦエキシマレーザー光の照射によるパターン寸法変動劣化への対処が必要となる。
【先行技術文献】
【特許文献】
【０００７】
【特許文献１】特開２００８−２７６００２号公報
【特許文献２】特開２０１０−１５６８８０号公報
【特許文献３】特開平７−１４０６３５号公報
【特許文献４】特開平１０−１７１０９６号公報
【特許文献５】特開２００４−１３３０２９号公報
【特許文献６】特開平７−１８１６６４号公報
【特許文献７】特開平４−１２５６４２号公報
【特許文献８】特開２００７−３３４６９号公報
【特許文献９】特開２００７−２３３１７９号公報
【特許文献１０】特開２００７−２４１０６５号公報
【非特許文献】
【０００８】
【非特許文献１】Thomas Faure et al., “Characterization of binary mask and attenuated phase shift mask blanks for 32nm mask fabrication”, Proc. Of SPIE, vol. 7122, pp712209-1〜712209-12
【発明の概要】
【発明が解決しようとする課題】
【０００９】
ＡｒＦエキシマレーザー光の照射によるパターン寸法変動劣化は、前記Thomas Faureらの報告（非特許文献１）で明らかにされているとおり、ドライエアー雰囲気で光を照射した場合には生じにくいものであり、寸法変動劣化を防止するための新たな対処として、ドライエアー中で露光を行う方法が考えられる。しかし、ドライエアー雰囲気による制御は、付加装置を必要とする他、静電気対策等が新たに必要となるため、コストアップにつながる。そこで、湿度の完全除去を行わない、常用の雰囲気（例えば、湿度５０％程度）による長時間の露光を可能とするべく、フォトマスクの膜材料の改良を試みた。
【００１０】
ＡｒＦエキシマレーザー光を光源とするリソグラフィーに用いるフォトマスクでは、ハーフトーン位相シフトマスクにおいては、遷移金属を含有するケイ素系材料が用いられ、通常、モリブデンを含有するケイ素系材料が用いられている。このケイ素系材料の主たる構成元素は、遷移金属とケイ素であり、更に、軽元素として窒素及び／又は酸素を含有するもの（例えば、特開平７−１４０６３５号公報（特許文献３））、更に、炭素や水素等の元素が少量加えられたもの（例えば、特開平１０−１７１０９６号公報（特許文献４））がある。遷移金属としては、Ｍｏ、Ｚｒ、Ｔａ、Ｗ、Ｔｉ等が用いられ、特に、Ｍｏが一般的に用いられる（例えば、特開平７−１４０６３５号公報（特許文献３））が、更に、第２の遷移金属が加えられる場合もある（特開２００４−１３３０２９号公報（特許文献５））。また、遮光膜においても、遷移金属を含有するケイ素系材料が用いられ、通常、モリブデンを含有するケイ素系材料が用いられるようになってきている。
【００１１】
従来のハーフトーン位相シフト膜では、前述した材料を用いて、露光光の位相を変化させつつ必要な減衰量を得ると共に、膜に高い屈折率をもたせるために、多量の窒素を含有させ、また、最適な光学物性や化学特性を得るために、酸素を必要量加える設計が好ましいとされた（例えば、特開平７−１８１６６４号公報（特許文献６））。特に、ＡｒＦエキシマレーザー光用の膜材料には、ＫｒＦエキシマレーザー光用のものよりも多量の窒素を含有させ、更に、必要に応じて比較的少量の酸素を添加することにより、要求される物理特性を得ている。ところが、このような遷移金属ケイ素系材料を用いたフォトマスクに高エネルギー光を多量に照射した場合、高エネルギー光の照射によるパターン寸法変動劣化が大きく、フォトマスクの使用寿命が、要求されるものより短いことが判明した。
【００１２】
また、フォトマスクブランクをフォトマスクに加工した際、設計どおりに遮光性膜材料が除去されていない欠陥（黒欠陥）が発生する問題がある。フォトマスクは長時間のリソグラフィー工程を経て製造されるものであるため、このような黒欠陥ができてしまった場合にも、修正を行って使用可能なフォトマスクにできることが望ましい。
【００１３】
ケイ素系材料膜を局所的にエッチングして黒欠陥を除去する有用な技術としてフッ素による電子線欠陥修正法（特開平４−１２５６４２号公報（特許文献７））がある。しかし、遷移金属の含有量が少ない遷移金属ケイ素系材料からなるハーフトーン位相シフト膜、遮光膜等の光学膜の多くは、このような方法による黒欠陥の修正が困難である。これは、フッ素含有ガス雰囲気で高エネルギー線をビーム照射してフッ素ラジカルを発生させて黒欠陥を除去するマスクパターンの欠陥修正を行おうとすると、基板である酸化ケイ素との間で十分なエッチング選択比が得られない場合が多く、黒欠陥を剥離しようとすると、基板も同時にエッチングされてしまうためである。
【００１４】
本発明は、前記課題を解決するためになされたものであり、ＡｒＦエキシマレーザー光等の従来に比べて高エネルギーの短波長光を用いてパターン露光を行う際、累積照射エネルギー量が多い場合にあっても、照射光によるフォトマスクの膜質変化を伴うパターン寸法変動劣化が抑制されると共に、黒欠陥の修正時には、フッ素による電子線欠陥修正法でのエッチングに対し基板との間に十分な選択比が確保された光学膜パターンを有するフォトマスクを用いた光パターン照射方法、この光パターン照射に好適なフォトマスク及びフォトマスクブランクを提供することを目的とする。
【課題を解決するための手段】
【００１５】
本発明者らは、ハーフトーン位相シフト膜等として用いる遷移金属を含有するケイ素系材料（遷移金属ケイ素系材料）として、フォトマスクを用いた露光において通常適用される、湿度を有する管理された雰囲気下においてＡｒＦエキシマレーザー光を照射しても、遷移金属ケイ素系材料膜の変質を伴うパターン寸法変動劣化が少なく、また、前述した黒欠陥の修正のためのエッチングが可能である材料の開発を目指した。
【００１６】
そこで、まず、遷移金属ケイ素系材料の光励起を原因とする不安定化についての仮説として、次のような仮説を立てた。即ち、遷移金属ケイ素系材料、例えば、モリブデンケイ素系材料において、水分がある状態でＡｒＦエキシマレーザー光を照射し続けることによって、窒素を含むモリブデンケイ素系材料膜は、窒素を解離し、酸化物となるなどの化学変化をする。このような化学変化のしやすさを考える上では、それぞれの元素の価数を考慮する必要があり、それぞれの元素の価数と含有率との積は、その物質における元素毎の相対的な結合の数を示すものであるから、各元素の積と化学変化のしやすさとの間に関係があると考えられる。
【００１７】
そして、本発明者らは、前記仮説を基に、前記課題を解決するため鋭意検討を重ねた結果、窒素及び／又は酸素を含有する遷移金属ケイ素系材料について、遷移金属、ケイ素、窒素及び酸素の含有率を種々変化させて遷移金属ケイ素系材料膜を作製し、ＡｒＦエキシマレーザー光を累積して照射した際の、フォトマスクのパターン寸法変動劣化を比較したところ、遷移金属、ケイ素、窒素及び酸素の含有率に、前述した仮説を裏付ける相関があり、遷移金属ケイ素系材料からなるハーフトーン位相シフト膜、遮光膜等の光学膜を所定の式を満たすようにすることによって、パターン寸法変動劣化が抑制でき、また、このような組成の材料であれば、基板との間のエッチング選択比も確保できることから、フッ素含有ガス雰囲気で高エネルギー線をビーム照射してフッ素ラジカルを発生させて黒欠陥を除去するマスクパターンの欠陥修正を適用できることを見出し、本発明をなすに至った。
【００１８】
従って、本発明は、以下の光パターン照射方法、フォトマスク及びフォトマスクブランクを提供する。
請求項１：
フォトマスクを用い、ＡｒＦエキシマレーザー光を光源として、光パターンを露光対象であるレジスト膜に照射する光パターン照射方法において、
前記フォトマスクとして、累積１０ｋＪ／ｃｍ2以上のＡｒＦエキシマレーザー光が照射されたフォトマスクを適用する光パターン照射方法であって、
前記フォトマスクが、
透明基板と、
遷移金属とケイ素と窒素及び／又は酸素とを含有する材料からなる光学膜パターンとを有し、
前記遷移金属が６価をとり得る遷移金属であり、
前記光学膜パターンの遷移金属、ケイ素、窒素及び酸素の含有率が、前記透明基板から離間する側の表面から厚さ１０ｎｍの最表面部を除き、下記式（１）及び式（２）
６×ＣM／１００−４×ＣSi／１００≦−０．８９  （１）
６ＣM×３ＣN／（６ＣM×６ＣM＋６ＣM×４ＣSi＋６ＣM×３ＣN＋６ＣM×２ＣO＋４ＣSi×４ＣSi＋４ＣSi×３ＣN＋４ＣSi×２ＣO）≧０．０９４  （２）
（式中、ＣMは遷移金属の含有率（原子％）、ＣSiはケイ素の含有率（原子％）、ＣNは窒素の含有率（原子％）、ＣOは酸素の含有率（原子％）を示す）
の双方を満たすことを特徴とする光パターン照射方法。
請求項２：
前記フォトマスクとして、フッ素系ガス雰囲気中での高エネルギー線ビーム照射による欠陥修正処理がなされているフォトマスクを適用することを特徴とする請求項１記載の光パターン照射方法。
請求項３：
前記遷移金属がモリブデンであることを特徴とする請求項１又は２記載の光パターン照射方法。
請求項４：
ＡｒＦエキシマレーザー光を光源として、光パターンを露光対象であるレジスト膜に照射する光パターン照射に用いられ、前記光パターン照射において累積１０ｋＪ／ｃｍ2以上のＡｒＦエキシマレーザー光が照射されるフォトマスクであって、
透明基板と、
遷移金属とケイ素と窒素及び／又は酸素とを含有する材料からなる光学膜がパターニングされた光学膜パターンとを有し、
前記遷移金属が６価をとり得る遷移金属であり、
前記光学膜パターンの遷移金属、ケイ素、窒素及び酸素の含有率が、前記透明基板から離間する側の表面から厚さ１０ｎｍの最表面部を除き、下記式（１）及び式（２）
６×ＣM／１００−４×ＣSi／１００≦−０．８９  （１）
６ＣM×３ＣN／（６ＣM×６ＣM＋６ＣM×４ＣSi＋６ＣM×３ＣN＋６ＣM×２ＣO＋４ＣSi×４ＣSi＋４ＣSi×３ＣN＋４ＣSi×２ＣO）≧０．０９４  （２）
（式中、ＣMは遷移金属の含有率（原子％）、ＣSiはケイ素の含有率（原子％）、ＣNは窒素の含有率（原子％）、ＣOは酸素の含有率（原子％）を示す）
の双方を満たすことを特徴とするフォトマスク。
請求項５：
前記遷移金属がモリブデンであることを特徴とする請求項４記載のフォトマスク。
請求項６：
前記透明基板が酸化ケイ素基板であり、前記光学膜と酸化ケイ素基板とのエッチング選択比が４以上であることを特徴とする請求項４又は５記載のフォトマスク。
請求項７：
ＡｒＦエキシマレーザー光を光源として、光パターンを露光対象であるレジスト膜に照射する光パターン照射に用いられ、前記光パターン照射において累積１０ｋＪ／ｃｍ2以上のＡｒＦエキシマレーザー光が照射されるフォトマスクを製造するためのフォトマスクブランクであって、
透明基板と、
遷移金属とケイ素と窒素及び／又は酸素とを含有する材料からなる光学膜とを有し、
前記遷移金属が６価をとり得る遷移金属であり、
前記光学膜の遷移金属、ケイ素、窒素及び酸素の含有率が、前記透明基板から離間する側の表面から厚さ１０ｎｍの最表面部を除き、下記式（１）及び式（２）
６×ＣM／１００−４×ＣSi／１００≦−０．８９  （１）
６ＣM×３ＣN／（６ＣM×６ＣM＋６ＣM×４ＣSi＋６ＣM×３ＣN＋６ＣM×２ＣO＋４ＣSi×４ＣSi＋４ＣSi×３ＣN＋４ＣSi×２ＣO）≧０．０９４  （２）
（式中、ＣMは遷移金属の含有率（原子％）、ＣSiはケイ素の含有率（原子％）、ＣNは窒素の含有率（原子％）、ＣOは酸素の含有率（原子％）を示す）
の双方を満たすことを特徴とするフォトマスクブランク。
請求項８：
前記遷移金属がモリブデンであることを特徴とする請求項７記載のフォトマスクブランク。
請求項９：
前記透明基板が酸化ケイ素基板であり、前記光学膜と酸化ケイ素基板とのエッチング選択比が４以上であることを特徴とする請求項７又は８記載のフォトマスクブランク。
【発明の効果】
【００１９】
本発明によれば、遷移金属ケイ素系材料で形成された光学膜において、ＡｒＦエキシマレーザー光の累積照射によるＭｏＳｉ系材料膜等の金属ケイ素系材料膜の変質を伴うパターン寸法変動劣化が許容範囲内に抑制され、ＡｒＦエキシマレーザー光の照射が累積した場合であっても、従来と比べて、光パターンの大幅なパターン寸法変動劣化なしに、また、露光装置のパターン露光条件を変更することなく、光リソグラフィーにおける光パターン照射を長時間実施することができる。更に、このような累積照射によるパターン寸法変動劣化が抑制された光学膜において、エッチング選択比が十分に確保されており、黒欠陥が発生した場合にも、フッ素含有ガス雰囲気下で電子線ビーム等の高エネルギー線を用いて行うフッ素ラジカルによるエッチングにより、欠陥修正が可能である。
【図面の簡単な説明】
【００２０】
【図１】実験例の式（１）の値（Ａ値）及び線幅変動量と、それらの回帰直線を示す図である。
【図２】実験例の式（２）の値（Ｂ値）及び加工速度と、それらの回帰曲線を示す図である。
【発明を実施するための形態】
【００２１】
以下、本発明について更に詳しく説明する。
本発明の光パターン照射方法に用いるハーフトーン位相シフトマスク、バイナリーマスク等のフォトマスクを作製するための、ハーフトーン位相シフトマスクブランク、バイナリーマスクブランク等のフォトマスクブランクは、石英基板等の透明基板上に形成された遷移金属とケイ素と窒素及び／又は酸素とを含有する材料からなる遷移金属ケイ素系材料膜を有する。この遷移金属ケイ素系材料膜は、ハーフトーン位相シフト膜、遮光膜などとして形成されるものである。
【００２２】
この遷移金属ケイ素系材料膜は、ハーフトーン位相シフト膜である場合、露光光であるＡｒＦエキシマレーザー光に対し、所定の位相差（一般的には約１８０°）と、所定の透過率（一般的には１〜４０％）を与える膜である。また、遷移金属ケイ素系材料膜が遮光膜である場合は、他の光吸収膜が存在しない場合には単独で、また、他の光吸収膜（ハーフトーン位相シフト膜、耐エッチング膜等）が存在する場合には他の光吸収膜と合計し、膜全体の光学濃度を２．０以上、好ましくは２．５以上とする膜である。
【００２３】
まず、ＡｒＦエキシマレーザー光の累積照射エネルギー量が大きくなった場合に生じる寸法変動に対し、モリブデン等の遷移金属とケイ素と窒素及び／又は酸素とを含有する材料が、水分がある状態でＡｒＦエキシマレーザー光を照射し続けることによって生じる寸法変動のメカニズムについて次のような仮説を立てた。
（１）遷移金属窒化物が、ＡｒＦエキシマレーザー光照射によって励起されて、酸化物に変化する化学反応をし、遷移金属は、酸化物への変化の引き金となる光励起による電荷の授受の核になっている。
（２）ケイ素原子は、ＡｒＦエキシマレーザー光照射による化学変化の阻害因子となっている。
（３）電荷授受は、軌道が関与するため、それぞれの原子の結合形成可能な結合の数の積を、寸法変動の促進及び抑制の程度の指標とすることが可能である。
そして、このような仮説から、寸法変動の促進と抑制の指標の差をとることによって、寸法変動の大きさを評価できると考えた。
【００２４】
そこで、６価をとり得る遷移金属とケイ素と窒素及び／又は酸素とを含有する種々の材料を作製し、ＡｒＦエキシマレーザーを照射した際に生じる寸法変動を測定して、材料組成と寸法変動との関係を評価したところ、材料組成から求められる
Ａ＝６×ＣM／１００−４×ＣSi／１００
（式中、ＣMは遷移金属の含有率（原子％）、ＣSiはケイ素の含有率（原子％）を示す）
の値が、湿度がある条件で、累積１０ｋＪ／ｃｍ2以上のＡｒＦエキシマレーザー光を照射した際の寸法変動量と相関し、このＡの値がより小さいものが、ＡｒＦエキシマレーザー光を照射した際に生じる寸法変動が小さいことがわかった。
【００２５】
ところが、前記Ａの値を小さくした遷移金属ケイ素系材料の多くは、黒欠陥の最も好ましい修正方法である、フッ素含有ガス雰囲気で高エネルギー線をビーム照射してフッ素ラジカルを発生させて、ビーム照射した箇所の局所的なエッチングを行う方法を適用しようとすると、基板である酸化ケイ素との間のエッチング選択比が十分ではなく、このような修正方法が適用できないという新たな問題が判明した。
【００２６】
そのため、更に、エッチング選択比と材料組成の関係について次のような仮説を立てた。
（４）電子線照射における修正では、フッ素ラジカルが反応種となって、遷移金属フッ化物及びケイ素フッ化物が生成して、欠陥部分の遷移金属ケイ素系材料が除去されるものであるが、フッ化物の生成は電子移動により反応が開始するから、電荷の移動が起こりやすい部分がある方が、反応が進みやすい。
（５）遷移金属は、結合の状態を変えやすく、電荷の授受が起きやすいと考えられ、ケイ素の反応に、遷移金属からの電子移動が関与する。
（６）遷移金属と窒素の結合が、特に電荷授受の核になっており、反応の進みやすさは、この結合の数に大きく依存する。
【００２７】
そして、このような仮説から、遷移金属が、モリブデン、タングステン等の６価をとり得る遷移金属の場合、
（ａ）遷移金属含有率とその価数（即ち、６）との積、
（ｂ）ケイ素含有率とその価数（即ち、４）との積、
（ｃ）窒素含有率とその価数（即ち、３）との積、
（ｄ）酸素含有率とその価数（即ち、２）との積
について、軽元素間の結合は、ほとんどないと仮定して、２種の元素間の結合量の総量を、
（ａ）×（ａ）、（ａ）×（ｂ）、（ａ）×（ｃ）、（ａ）×（ｄ）、（ｂ）×（ｂ）、（ｂ）×（ｃ）、及び（ｂ）×（ｄ）
の和とし、この和に対する、遷移金属−窒素間の結合量、即ち、
（ａ）×（ｃ）
の割合を反応の進みやすさの指標とすることを考えた。
【００２８】
そこで、前記指標に着目し、エッチング選択比を測定して、材料組成とエッチング選択比との関係を、更に評価したところ、材料組成から求められる
Ｂ＝６ＣM×３ＣN／（６ＣM×６ＣM＋６ＣM×４ＣSi＋６ＣM×３ＣN＋６ＣM×２ＣO＋４ＣSi×４ＣSi＋４ＣSi×３ＣN＋４ＣSi×２ＣO）
（式中、ＣMは遷移金属の含有率（原子％）、ＣSiはケイ素の含有率（原子％）、ＣNは窒素の含有率（原子％）、ＣOは酸素の含有率（原子％）を示す）
の値が、エッチング選択比と相関し、このＢの値がより大きいものが、エッチング選択比が高いことがわかった。
【００２９】
本発明においては、これらの知見から、６価をとり得る遷移金属のケイ素系材料として、Ａの値が−０．８９以下、かつＢの値が０．０９４以上である遷移金属ケイ素系材料を適用する。
【００３０】
本発明の光パターン照射方法に用いるフォトマスク、及びそれを作製するためのフォトマスクブランクについて、以下に、より詳細に説明する。
【００３１】
本発明のフォトマスクブランクは、透明基板と、遷移金属とケイ素と窒素及び／又は酸素とを含有する材料（遷移金属ケイ素系材料）からなる光学膜とを有する。この光学膜は、遷移金属、ケイ素、窒素及び酸素の含有率が、透明基板から離間する側の表面から厚さ１０ｎｍの最表面部を除き、下記式（１）及び式（２）
６×ＣM／１００−４×ＣSi／１００≦−０．８９  （１）
６ＣM×３ＣN／（６ＣM×６ＣM＋６ＣM×４ＣSi＋６ＣM×３ＣN＋６ＣM×２ＣO＋４ＣSi×４ＣSi＋４ＣSi×３ＣN＋４ＣSi×２ＣO）≧０．０９４  （２）
（式中、ＣMは遷移金属の含有率（原子％）、ＣSiはケイ素の含有率（原子％）、ＣNは窒素の含有率（原子％）、ＣOは酸素の含有率（原子％）を示す）
の双方を満たす。そして、本発明のフォトマスクは、透明基板と、前記光学膜がパターニングされたマスクパターンを有する。
【００３２】
この遷移金属ケイ素系材料は、ＡｒＦエキシマレーザー光の照射によるパターン寸法変動が、累積１０ｋＪ／ｃｍ2照射した場合にも、線幅変動量は５ｎｍ以下に抑制され、また、石英基板との間で４以上のエッチング選択比となり、フッ素による電子線欠陥修正法を用いることができる。
【００３３】
この光学膜の透明基板から離間する側の表面から厚さ１０ｎｍの最表面部を除外する理由は、大気による酸化を受けて遷移金属ケイ素系材料膜の最表面部の酸化度が高くなる場合や、遷移金属ケイ素系材料膜の最表面部を、洗浄時の化学耐性や大気中での酸化に対して耐性をもたせるため、強制的に酸化処理する場合があることから、最表面部以外の部分が式（１）及び式（２）を満たす組成であっても、最表面部だけは範囲から外れてしまうことがあるためである。この程度の厚さであれば、パターン寸法変動劣化や欠陥修正に必要なエッチング選択性に大きな影響を与えない。
【００３４】
最表面部以外が式（１）及び式（２）を満たす組成の遷移金属ケイ素系材料の光学膜は、ＡｒＦエキシマレーザー光を長時間照射した場合、換言すれば、累積の照射量が多くなった場合であっても、パターン寸法変動劣化が抑制される。
【００３５】
フォトマスクを用いた光パターン照射において今後採用されるプロセスでは、液浸露光等における経済性の観点から、フォトマスクは、累積の照射エネルギー量が１０ｋＪ／ｃｍ2程度までは、マスクパターンの寸法変動が許容値以下であることが求められており、２２ｎｍパターンルールによれば、その許容値は、概ね±５ｎｍ程度とされる。一方、フォトマスクを作製した際に発生する可能性がある黒欠陥をフッ素ラジカルによるエッチング方法により修正する場合、透明基板である酸化ケイ素基板（石英基板）にダメージを与えることなく修正を行うためには、光学膜と酸化ケイ素基板とのエッチング選択比が４以上である必要がある。最表面部以外が式（１）及び式（２）を満たす遷移金属ケイ素系材料であれば、これらの要求に対応することができる。
【００３６】
光学膜としては、例えば、ハーフトーン位相シフト膜等の位相シフト膜、遮光膜、反射防止膜などが挙げられる。ハーフトーン位相シフト膜は、位相差を約１８０°として設計する場合、ハーフトーン位相シフト膜全体の膜厚は５０〜１５０ｎｍ、特に６０〜９０ｎｍ程度の範囲に適当な膜厚が見出される。また、光吸収能の高い層と光吸収能の低い層とを組み合わせて、各層の組成が均一な層で構成された多層で構成する場合、各層の厚さは、光吸収能の高い層を１〜３０ｎｍ、特に５〜２０ｎｍ、光吸収能の低い層を３０〜１２０ｎｍ、特に４０〜７０ｎｍとすることが好ましい。このような多層構成とする場合、薬品耐性を向上させるためには、光吸収能の高い層を透明基板に近い側に配置することが好ましい。この場合、検査波長に対する検出感度を向上させるために、２層の光吸収能の高い層で光吸収能の低い層を挟んだ３層構成であってもよく、透明基板側より順に、光吸収能の高い層と光吸収能の低い層とを交互に（なお、いずれの層が１層目であってもよい）４層以上積層した互層膜としてもよい。
【００３７】
遷移金属ケイ素系材料膜を構成する遷移金属とケイ素と窒素及び／又は酸素とを含有する材料として具体的には、遷移金属ケイ素酸窒化物、遷移金属ケイ素酸窒化炭化物、遷移金属ケイ素窒化物、遷移金属ケイ素酸化物、遷移金属ケイ素炭化窒化物、遷移金属ケイ素炭化酸化物などを挙げることができる。
【００３８】
遷移金属は、６価をとり得る遷移金属、例えば、モリブデン及びタングステンから選ばれる１種以上の遷移金属であるが、ドライエッチング加工性の点からモリブデンが最も好ましい。遷移金属の含有率は、遷移金属の含有率が高い場合、他の元素の含有率が相対的に低くなり、その結果、屈折率や透過率等の要求される光学特性を満たし、かつ式（１）及び式（２）を満たすように各元素の構成比を調整して設定することが難しくなる。そのため、遷移金属ケイ素系材料膜の最表面部以外において、遷移金属含有率は５原子％以上、特に６原子％以上で、１２原子％以下、特に１０原子％以下であることが好ましい。また、遷移金属ケイ素系材料膜の最表面部以外において、ケイ素含有率は３０原子％以上、特に３５原子％以上で、５０原子％以下、特に４５原子％以下であることが好ましい。
【００３９】
遷移金属ケイ素系材料膜の最表面部以外において、酸素含有率は２０原子％以下であることが好ましい。酸素が多すぎる場合には、フッ素系ガスを用いた高エネルギー線による欠陥修正法の適用に必要な、基板に対するエッチング選択比が低くなる。また、酸素含有率は３原子％以上、特に、５原子％以上であることが好ましい。酸素が少なすぎる場合には、必要な光学特性を得るためには、窒素又は遷移金属の含有量を増加する必要があるため、その結果、ＡｒＦエキシマレーザー光を長時間照射した場合のパターン寸法変動劣化が大きくなる。
【００４０】
また、遷移金属ケイ素系材料膜の最表面部以外において、窒素含有率は２５原子％以上、特に３０原子％以上であることが好ましい。これは、所定の酸素含有率の範囲内で、必要な屈折率や透過率を得るためである。また、窒素含有率は５０原子％以下であることが好ましい。窒素が多すぎる場合には、ＡｒＦエキシマレーザー光を長時間照射した場合のパターン変動劣化が大きくなる。
【００４１】
本発明の遷移金属ケイ素系材料膜には、更に、少量の炭素、水素、希ガス等が含まれていてもよいが、これらの元素の含有率は５原子％以下であることが好ましく、特に、炭素は不純物量を超えて含有していないことがより好ましい。
【００４２】
本発明の遷移金属ケイ素系材料膜は、公知の方法により成膜することができるが、均質性に優れた膜が容易に得られる方法として、スパッタリングによる方法を用いることが好ましく、ＤＣスパッタリング、ＲＦスパッタリングのいずれの方法をも用いることができる。
【００４３】
ターゲットとスパッタガスは、層構成や組成に応じて選択される。ターゲットとしては、遷移金属とケイ素の含有比を調整したターゲットを単独で使用してもよい。また、遷移金属ターゲット、ケイ素ターゲット、及び遷移金属とケイ素とからなるターゲットから適宜選択して、複数のターゲットのスパッタリング面積をターゲット間で変えること、又はターゲットに対する印加電力を複数のターゲット間で調整することにより、遷移金属とケイ素の比を調整してもよい。特に、光吸収能の高い層と光吸収能の低い層とを組み合わせた多層構成とする場合、光吸収能の高い層と光吸収能の低い層の遷移金属の含有率を、前述した方法で変えることができる。光吸収能の低い層の遷移金属の含有率を低くすることにより、必要とする光学特性に合わせた遷移金属以外の元素の含有率の設定が容易になる。
【００４４】
また、窒素及び／又は酸素の含有率は、スパッタリングガスに反応性ガスとして、窒素を含むガス及び／又は酸素を含むガスを用い、適宜導入量を調整して反応性スパッタリングすることで、調整することができる。また、その他の軽元素、例えば、炭素や水素などを加える場合も同様である。反応性ガスとしては、窒素ガス、酸素ガス、窒素酸化物ガス、炭素酸化物ガス、炭化水素ガス、水素ガス等を用いることができる。更に、希ガスとして、ヘリウムガス、ネオンガス、アルゴンガス等を用いることもできる。
【００４５】
光学膜の最表面部には、前述のように膜を安定化させるために表面酸化層を設けることができる。表面酸化層を形成する方法として、具体的には、大気酸化（自然酸化）による酸化の他、強制的に酸化処理する方法としては、遷移金属ケイ素系材料膜をオゾンガスやオゾン水により処理する方法や、酸素存在雰囲気中で、オーブン加熱、ランプアニール、レーザー加熱により、３００℃程度に加熱する方法などを挙げることができる。この最表面部の表面酸化層の厚さは１０ｎｍ以下であり、通常、１ｎｍ以上で酸化層としての効果が得られる。この程度の厚さの表面酸化層であれば、ＡｒＦエキシマレーザー光の照射によるパターン寸法変動劣化に、実質的に影響しない。表面酸化層は、スパッタリング工程で酸素量を増やして形成することもできるが、欠陥のより少ない層とするためには、光学膜を式（１）及び式（２）を満たす組成で成膜した後に、前述した大気酸化による酸化や、強制酸化処理により、表面酸化層を形成することが好ましい。
【００４６】
本発明の露光方法に用いるハーフトーン位相シフトマスクを作製するためのハーフトーン位相シフトマスクブランクの場合、通常のハーフトーン位相シフトマスクブランクと同様、ハーフトーン位相シフト膜上に、完全に遮光する領域を設けるために、更に、遮光膜を設けることができる。この遮光膜の材料としては、種々の材料が適用可能であるが、エッチング加工用の補助膜としても利用可能な、クロム系材料による膜を用いることが好ましい。それらの膜構成及び材料については多数の報告があるが（例えば、特開２００７−３３４６９号公報（特許文献８）や特開２００７−２３３１７９号公報（特許文献９）等）、好ましい遮光膜の膜構成としては、例えば、Ｃｒ系等の遮光膜を設け、更に、遮光膜からの反射を低減させるＣｒ系等の反射防止膜を設けたものなどが挙げられる。遮光膜及び反射防止膜は、いずれも単層で構成しても、多層で構成してもよい。Ｃｒ系遮光膜やＣｒ系反射防止膜の材料としては、クロム単体、クロム酸化物（ＣｒＯ）、クロム窒化物（ＣｒＮ）、クロム炭化物（ＣｒＣ）、クロム酸化窒化物（ＣｒＯＮ）、クロム酸化炭化物（ＣｒＯＣ）、クロム窒化炭化物（ＣｒＮＣ）、クロム酸化窒化炭化物（ＣｒＯＮＣ）などが挙げられる。
【００４７】
このようなＣｒ系遮光膜及びＣｒ系反射防止膜は、クロム単体ターゲット、又はクロムに酸素、窒素及び炭素から選ばれるいずれか１種又は２種以上を添加したターゲットを用い、Ａｒ、Ｈｅ、Ｎｅ、Ｋｒ等の希ガスに、成膜する膜の組成に応じて、酸素含有ガス、窒素含有ガス及び炭素含有ガスから選ばれるガスを適宜添加したスパッタガスを用いた反応性スパッタリングにより成膜することができる。
【００４８】
また、遮光膜を設ける場合の別態様として、ハーフトーン位相シフト膜上に、加工補助膜として、特開２００７−２４１０６５号公報（特許文献１０）で開示されているようなクロム系材料を用いた加工補助膜（エッチングストッパー膜）を加え、その上に遷移金属ケイ素系化合物による遮光膜を設けることもできる。
【００４９】
フォトマスクブランクは、常法によりフォトマスクとすることができる。ハーフトーン位相シフトマスクブランクを例に挙げれば、例えば、ハーフトーン位相シフト膜上にクロム系材料膜による遮光膜や反射防止膜が形成されているハーフトーン位相シフトマスクブランクでは、例えば、下記の工程が用いられる。
【００５０】
まず、ハーフトーン位相シフトマスクブランク上に電子線レジスト膜を成膜し、電子線によるパターン照射を行った後、所定の現像操作によってレジストパターンを得る。次に、得られたレジストパターンをエッチングマスクとして、酸素を含有する塩素系ドライエッチングによりクロム系材料膜にレジストパターンを転写する。更に、得られたクロム系材料パターンをエッチングマスクとして、フッ素系ドライエッチングによりハーフトーン位相シフト膜にパターンを転写する。そして、遮光膜として残すべきクロム系材料膜がある場合には、その部分を保護するレジストパターンを形成した後、不要なクロム系材料膜を、再び、酸素を含有する塩素系ドライエッチングにより剥離し、レジスト材料を常法に従って除去することにより、ハーフトーン位相シフトマスクを得ることができる。
【００５１】
フォトマスクに黒欠陥が発生した際にも、本発明のフォトマスクブランクから製造されたフォトマスクは、フッ素含有ガス存在下の高エネルギー線ビーム照射によるフッ素ラジカルを用いたエッチングによる欠陥修正法が適用可能である。この場合のエッチング方法として、フッ素による電子線欠陥修正技術は、特に有効に用いることができる。
【００５２】
ここで好適に用いられるフッ素による電子線欠陥修正技術は、特開平４−１２５６４２号公報（特許文献７）で開示されており、フッ素系ガスでエッチング可能な被修正膜に対して、局部的にフッ素系ドライエッチングを行う技術である。この方法では、修正を必要とするフォトマスクに、ＸｅＦ2ガスのようなフッ素含有ガスを供給することによって被修正膜表面にＸｅＦ2ガス等のフッ素含有ガス分子を吸着させる。次に、エッチングすべき修正箇所に電子線ビームを照射すると、吸着していたフッ素含有ガス分子からフッ素が分離する。更に、生成したフッ素が修正箇所で反応し、遷移金属フッ化物及びケイ素フッ化物が生成し、生成物が揮発することによってエッチングされる。
【００５３】
ここで用いられるフッ素含有ガスとしては、公知のフッ素系ドライエッチング用ガスがいずれも使用可能であるが、例えば、ＣＦ4、ＣＨＦ3、Ｃ2Ｆ6等のフッ化炭素やフッ化炭化水素ガス、ＸｅＦ2等が好ましく用いられ、これらのガスを単独で又は混合して用いてもよく、更に、酸素ガスを混合して用いてもよい。エッチングガスの吸着は、例えば、真空チャンバー内に修正するフォトマスクを入れ、被修正膜に一定量のガスを一定時間吹き付ける等の方法で行うことができる。また、フッ素含有ガスの吸着量を多くするために、フォトマスクを冷却してもよい。エッチング条件は、一般的には、チャンバー内圧力は０．１３Ｐａ以下、アシストガス配管圧力は５０Ｐａ以上３０００Ｐａ以下、ビーム加速電圧は０．５ｋｅＶ以上２０ｋｅＶ以下である。この修正方法を実施するための装置として、現在最も好ましく用いられるものとして、カールツァイス社製の電子ビーム欠陥修正装置（ＭｅＲｉＴ）がある。
【００５４】
本発明の光パターン照射では、フォトマスクブランクより製造されたフォトマスクを用い、遷移金属ケイ素系材料膜パターンにＡｒＦエキシマレーザー光を照射して、フォトマスクが有するマスクパターンを露光対象であるレジスト膜に照射する。ＡｒＦエキシマレーザー光の照射はドライ条件による露光でも液浸露光でもよいが、実生産において比較的短時間に累積照射エネルギー量が上がってしまう、液浸露光により３００ｍｍ以上のウェハーを被加工材料として、光パターンを照射する際に、特に有用である。
【００５５】
ＡｒＦエキシマレーザー光が、遷移金属ケイ素系材料膜のマスクパターンに照射されることにより、露光に用いるマスクパターンの線幅が変化してしまうことは重大な問題である。パターン幅の許容限界は、マスクパターン、特に、適用されるパターンルールによって異なる。また、多少の変動であれば、条件を補正し、露光装置の照射条件を再設定して使用できる場合もある。本発明のフォトマスクを用いた場合、累積の照射エネルギー量が１０ｋＪ／ｃｍ2未満では、照射光によるパターン寸法変動劣化が問題となることはない。また、累積の照射エネルギー量が１０ｋＪ／ｃｍ2以上となった場合にも、照射光によるパターン寸法変動劣化は僅かであり、転写条件を再設定することなく光パターン照射を継続することができる。
【実施例】
【００５６】
以下、実験例を示し、本発明を具体的に説明するが、本発明は以下の実験例に制限されるものではない。
【００５７】
［実験例１〜９］
ＭｏＳｉ2ターゲットとＳｉターゲットの２つのターゲットを設けた直流スパッタ装置を用い、スパッタガスとして、ＡｒガスとＯ2ガスとＮ2ガスを用いて、石英基板上に、ハーフトーン位相シフト膜として、モリブデンと、ケイ素と、窒素又は窒素及び酸素とからなる単層の遷移金属ケイ素系材料膜（モリブデンケイ素系材料膜、膜厚約７０ｎｍ）を、基板を３０ｒｐｍで回転させながら成膜した。得られた９種の遷移金属ケイ素系材料膜の表面から１０ｎｍより内側の組成をＥＳＣＡで分析した。
【００５８】
次に、前記で得た遷移金属ケイ素系材料膜上に、Ｃｒをターゲットとして用い、ガス流量比Ａｒ：Ｎ2：Ｏ2＝１：２：１で、厚さ２０ｎｍのＣｒＯＮ層、Ａｒガスのみで、厚さ７ｎｍのＣｒ層、及びガス流量比Ａｒ：Ｎ2：Ｏ2＝１：２：１で、厚さ２０ｎｍのＣｒＯＮ層を順に形成し、全体で厚さ４７ｎｍのＣｒ系材料による遮光膜を成膜し、フォトマスクブランク（ハーフトーン位相シフトマスクブランク）を得た。
【００５９】
次に、遮光膜の上に、電子線用ポジ型レジスト膜を成膜し、電子線パターン照射により、線幅０．１〜２μｍのＩｓｏ−Ｌｉｎｅ、Ｉｓｏ−Ｓｐａｃｅ、Ｌｉｎｅ＆Ｓｐａｃｅのモデルパターンを形成した。
【００６０】
次に、レジストパターンをエッチングマスクとして、塩素系ドライエッチングによって遮光膜をエッチングし、更に、フッ素系ドライエッチングにより遷移金属ケイ素系材料膜をエッチングした。その後、遮光膜を塩素系ドライエッチングにより除去し、遷移金属ケイ素系材料膜のパターンを有するフォトマスク（ハーフトーン位相シフトマスク）を得た。
【００６１】
前記で得たフォトマスクに、２３℃、湿度４０％の環境で、パルス幅２００Ｈｚで１パルス当たりのエネルギーが５０〜２００ｍＪのＡｒＦエキシマレーザー光を、累積照射エネルギーが３０ｋＪ／ｃｍ2になるまで照射した（露光装置：ＡｒＦＥＳ−３５００ＰＭ（リソテックジャパン社製）、光源：ＬＰＸ  Ｐｒｏ２２０（ＣＯＨＥＲＥＮＴ社製））。
【００６２】
次に、遷移金属ケイ素系材料膜パターンにおけるＡｒＦエキシマレーザー光の照射によるパターン寸法変動を、走査型電子顕微鏡（ＬＷＭ９０４５（Ｖｉｓｔｅｃ社製））を用いて観察し、線幅変動量として測定した。線幅はパターンの種類、サイズにかかわらず、いずれも時間に比例した変化量で増加した。
【００６３】
各パターン及び線幅における線幅の変化量（増加量）の平均値から、実験例３の変化量（１９ｎｍ）を１としたときの相対値と、前記平均値から算出した累積１０ｋＪ／ｃｍ2照射後に相当する線幅変動量を、成膜時に分析した各元素の含有率と共に表１に、式（１）の左辺、即ち、６×ＣM／１００−４×ＣSi／１００（以下、Ａとし、図１中、式（１）の値と表記する）に対する線幅変動量を図１に示す。
【００６４】
【表１】
0005614443.tif 000002
【００６５】
図１に示した９点に基づく最小二乗法による回帰分析により、下記の相関式が得られ、相関係数Ｒ2は０．９０であった。この回帰直線を図１に併記する。
（線幅変動量（相対値））＝０．９２×Ａ＋１．６０
【００６６】
この相関式より、ＡｒＦエキシマレーザー光を累積で１０ｋＪ／ｃｍ2照射した際、許容される範囲の線幅変動の大きさ５ｎｍ以下を与えるＡの値は−０．８９以下であり、式（１）を満たす６価をとり得る遷移金属のケイ素系材料であれば、ＡｒＦエキシマレーザー光の照射によるパターン寸法変動が十分抑制され、累積１０ｋＪ／ｃｍ2照射した場合にも、線幅変動量は５ｎｍ以下に抑制されることがわかる。
【００６７】
［実験例１０〜２１］
ＭｏＳｉ2ターゲットとＳｉターゲットの２つのターゲットを設けた直流スパッタ装置を用い、スパッタガスとして、ＡｒガスとＯ2ガスとＮ2ガスを用いて、石英基板上に、ハーフトーン位相シフト膜として、モリブデンと、ケイ素と、窒素又は窒素及び酸素とからなる単層の遷移金属ケイ素系材料膜（モリブデンケイ素系材料膜、膜厚約７０ｎｍ）を、基板を３０ｒｐｍで回転させながら成膜した。得られた１２種の遷移金属ケイ素系材料膜の表面から１０ｎｍより内側の組成をＥＳＣＡで分析した。
【００６８】
成膜された遷移金属ケイ素系材料膜に対し、電子ビーム欠陥修正装置ＭｅＲｉＴ（カールツァイス社製）を用い、０．１３Ｐａ以下の真空度に調整されたチャンバーにフッ化キセノンガスをエッチングのためのアシストガスとして修正部近傍に吐出し、エッチングを行って、フッ素による電子線欠陥修正技術によりエッチング速度を求め、石英基板のエッチング速度と比較することによって、エッチング選択比を求めた。
【００６９】
得られたエッチング選択比を、成膜時に分析した各元素の含有率と共に表２に、式（２）の左辺、即ち、６ＣM×３ＣN／（６ＣM×６ＣM＋６ＣM×４ＣSi＋６ＣM×３ＣN＋６ＣM×２ＣO＋４ＣSi×４ＣSi＋４ＣSi×３ＣN＋４ＣSi×２ＣO）（以下、Ｂとし、図２中、式（２）の値と表記する）に対するエッチング選択比（加工速度（相対値））を図２に示す。
【００７０】
【表２】
0005614443.tif 000003
【００７１】
図２に示した１２点に基づく最小二乗法による回帰分析により、下記の相関式が得られ、相関係数Ｒ2は０．９５であった。この回帰曲線を図２に併記する。
ｌｏｇ（エッチング選択比）＝３３．０×Ｂ−１．６９
【００７２】
この相関式より、フッ素含有ガス雰囲気で高エネルギー線をビーム照射してフッ素ラジカルを発生させて黒欠陥を除去するマスクパターンの欠陥修正を適用できる、石英基板との間でエッチング選択比４以上を与えるＢの値は０．０９４以上であり、式（２）を満たす６価をとり得る遷移金属のケイ素系材料であれば、石英基板との間で４以上のエッチング選択比となり、フッ素による電子線欠陥修正法を用いることができる材料となることがわかる。
【図１】
0005614443.tif 000004
【図２】
0005614443.tif 000005